【手続補正書】
【提出日】平成27年3月5日(2015.3.5)
【手続補正１】
【補正対象書類名】特許請求の範囲
【補正対象項目名】全文
【補正方法】変更
【補正の内容】
【特許請求の範囲】
【請求項１】
水中において正味で負の浮力を有する複合釣り糸であって、
（ａ）超高分子量で高テナシティのポリオレフィンフィラメントで作製されたフィラメントの第１の糸から本質的になる第１の釣り糸成分、及び
（ｂ）（Ａ）部分的に配向したポリ（トリメチレンテレフタレート）糸、部分的に配向したポリ（トリメチレンテレフタレート）／ポリ（α−ヒドロキシ酸）二成分フィラメント、部分的に配向したポリエチレンテレフタレート、部分的に配向したポリエチレンテレフタレート、部分的に配向したナイロン、部分的に配向したポリアミド及びポリアミドのコポリマー、または、部分的に配向したポリフッ化ビニリデンを含む、部分的に配向したフィラメント糸、
（Ｂ）ポリ（テトラフルオロエチレン）、及び
（Ｃ）膨張ポリ（テトラフルオロエチレン）
からなる群から選択される第２の糸又はモノフィラメントを含む、１．０を超える比重を示す第２の釣り糸成分、
を含み、
生ずる釣り糸のテナシティを伸長前のそのテナシティに対して少なくとも１０％増大させるために十分な条件で、張力をかけ加熱して伸長することにより再延伸された、複合釣り糸。
【請求項２】
前記第１の糸が、少なくとも１５ｇ／デニールのテナシティ及び少なくとも５００ｇ／デニールの引っ張りモジュラスを示すポリエチレンフィラメントで作製された、請求項１に記載の複合釣り糸。
【請求項３】
前記第２のフィラメント状の釣り糸成分が、膨張したポリ（テトラフルオロエチレン）又はポリ（テトラフルオロエチレン）のフィラメントを含む前記第２の糸で作製される、請求項２に記載の複合釣り糸。
【請求項４】
前記第１の釣り糸成分の２〜５本の第１の成分糸及び前記第２の釣り糸成分の２〜５本の第２の成分糸を含む、請求項１に記載の複合釣り糸。
【請求項５】
前記第１の釣り糸成分及び前記第２の成分が一緒に紐編みされ又は撚られて前記複合釣り糸を形成した、請求項４に記載の複合釣り糸。
【請求項６】
生ずる釣り糸のテナシティを伸長前のそのテナシティに対して少なくとも約１５％増大させるために十分な条件で張力及び加熱下で複合釣り糸を伸長することにより前記釣り糸が再延伸された、請求項５に記載の複合釣り糸。
【請求項７】
約１１０℃ないし約１６０℃の範囲内の温度で、及び約１％ないし約１０００％の範囲内の全延伸比で伸長することにより再延伸された、請求項６に記載の複合釣り糸。
【請求項８】
約１３５℃ないし約１５５℃の範囲内の温度で再延伸された、請求項６に記載の複合釣り糸。
【請求項９】
（ａ）超高分子量で高テナシティのポリオレフィンで作製されたフィラメントの第１の糸から本質的になる第１の釣り糸成分と、（ｂ）第２の糸又はモノフィラメントを含み、１．０を超える比重を示す第２の釣り糸成分とを含む、沈降する複合釣り糸におけるテナシティを増大させる方法であって、
生ずる釣り糸のテナシティを、伸長前のそのテナシティに対して少なくとも１０％増大させるために十分な条件で、張力及び加熱の下に複合釣り糸を伸長するステップを含む、方法。
【請求項１０】
伸長ステップが、複合釣り糸を約１３５℃ないし約１５５℃の範囲内の温度で伸長することを含む、請求項９に記載の方法。
【請求項１１】
伸長ステップが、複合釣り糸を約１．０１ないし約９．０の範囲内の全延伸比で伸長することを含む、請求項１０に記載の方法。
【請求項１２】
前記第１の糸が、少なくとも１５ｇ／デニールのテナシティ及び少なくとも５００ｇ／デニールの引っ張りモジュラスを示すポリエチレンフィラメントから本質的になる、請求項９に記載の方法。
【請求項１３】
前記第２の釣り糸成分が、配向した又は部分的に配向したポリマーを含む第２の糸を含む、請求項１２に記載の方法。
【請求項１４】
前記第２の糸が、膨張したポリ（テトラフルオロエチレン）のフィラメントを含む、請求項１３に記載の方法。
【請求項１５】
伸長ステップが、複合釣り糸を約１．０５ないし約３．０の範囲内の全延伸比で伸長することを含む、請求項１３に記載の方法。
【請求項１６】
伸長ステップが、複合釣り糸を、約１．１ないし約２．０の範囲内の全延伸比で伸長することを含む、請求項１３に記載の方法。
【請求項１７】
伸長ステップが、複合釣り糸を、約１．２５ないし約１．５の範囲内の全延伸比で伸長することを含む、請求項１３に記載の方法。
【請求項１８】
前記第２の釣り糸成分が、部分的に配向したポリエチレンテレフタレート糸を含む、請求項１に記載の複合釣り糸。
【請求項１９】
前記第１の釣り糸成分及び前記第２の成分が一緒に紐編みされ又は撚られて、２．５インチ／秒未満の沈降速度を示す複合釣り糸を形成した、請求項２に記載の複合釣り糸。
【請求項２０】
生ずる釣り糸のテナシティを伸長前のそのテナシティに対して少なくとも約１５％増大させるために十分な条件で張力及び加熱下で複合釣り糸を伸長することにより前記釣り糸が再延伸された、請求項１９に記載の複合釣り糸。
【請求項２１】
約１１０℃ないし約１６０℃の範囲内の温度で、及び約１％ないし約１０００％の範囲内の全延伸比で伸長することにより再延伸された、請求項１９に記載の複合釣り糸。
【請求項２２】
約１４０℃ないし約１６０℃の範囲内の温度で再延伸された、請求項２１に記載の複合釣り糸。
【請求項２３】
３〜６４本の第１及び第２の釣り糸成分を含む紐編みされた又は撚られた複合釣り糸であって、
該複合釣り糸は、紐編みされたままの又は撚られたままの状態と比較して、生ずる再延伸された釣り糸の直径を小さくし且つテナシティを大きくするとともに不可逆的に伸長する張力、加熱及び時間の適当な組合せの下で再延伸することにより加熱再配向にかけられており、
（ａ）第１の釣り糸成分が、高度に配向した超高分子量で高テナシティのポリオレフィンフィラメントの第１のフィラメント糸から本質的になり、ここで、第１のフィラメント糸は３５〜５０ｇ／ｄの範囲内のテナシティを示す、かつ、
（ｂ）第２の釣り糸成分が、膨張したポリ（テトラフルオロエチレン）の第２のフィラメント糸から本質的になり、１．０を超える比重を示す、
複合釣り糸。
【請求項２４】
３〜６４本の第１及び第２の釣り糸成分を含む紐編みされた又は撚られた複合釣り糸であって、
（ａ）第１の釣り糸成分が、超高分子量で高テナシティのポリオレフィンフィラメントの第１のフィラメント糸から本質的になり、かつ
（ｂ）第２の釣り糸成分が、膨張したポリ（テトラフルオロエチレン）の第２のフィラメント糸から本質的になり、１．０を超える比重を示し、
４０デニールないし６００デニールの糸を紐編みし、生ずる伸長された紐編みされた複合釣り糸のテナシティを、伸長前のそのテナシティに対して少なくとも１０％増大させるために十分な条件で張力及び加熱の下に伸長して製造される、紐編みされた形態である、
複合釣り糸。
【請求項２５】
第１の釣り糸成分及び第２の釣り糸成分のそれぞれの偶数の糸を有し、かつ、各糸が実質的に等しいデニールを有する、請求項２４に記載の複合釣り糸。
【請求項２６】
伸長前に紐編みされた合計で３〜６４本のフィラメント糸を含む、請求項２４に記載の複合釣り糸。
【請求項２７】
水中において正味で負の浮力を有する複合釣り糸であって、
該複合釣り糸が
（ａ）超高分子量で高テナシティのポリオレフィンフィラメントの第１のフィラメント糸から本質的になる第１の釣り糸成分、及び
（ｂ）膨張したポリ（テトラフルオロエチレン）の第２のフィラメント糸から本質的になり、１．０を超える比重を示す、第２の釣り糸成分
から本質的になるフィラメントを含み、
生ずる釣り糸のテナシティを伸長前のそのテナシティに対して少なくとも１０％増大させるために十分な条件で、張力をかけ加熱して伸長することにより実質的に不可逆的様式で再延伸された複合釣り糸。
【請求項２８】
２．５インチ／秒未満の沈降速度を示す、請求項２７に記載の複合釣り糸。
【請求項２９】
伸長前に紐編みされた合計で３〜１６本のフィラメント糸を含む、請求項２７に記載の複合釣り糸。
【請求項３０】
２〜５本の糸の第１の釣り糸成分及び２〜５本の糸の第２の釣り糸成分を含む、請求項２８に記載の複合釣り糸。
【請求項３１】
紐編みされている場合、第１及び第２の釣り糸成分がそれぞれ約２０デニールないし約６００デニールのサイズを示し、撚られている場合、第１及び第２の釣り糸成分がそれぞれ約２０デニールないし約１２００デニールのサイズを示す、請求項２７に記載の複合釣り糸。
【請求項３２】
後形成延伸工程で伸長された請求項３１に記載の複合釣り糸であって、該工程では、複合釣り糸は少なくとも一つの炉で加熱され、該加熱された複合釣り糸は、該炉を出る複合釣り糸の速度より僅かに速い速度で回転する延伸ローラーの周りを越えて通過する、複合釣り糸。
【請求項３３】
超高分子量で高テナシティのポリオレフィンフィラメントの隣接するフィラメントが融合している、請求項３１に記載の複合釣り糸。
【請求項３４】
複合釣り糸が、第１の釣り糸成分と第２の釣り糸成分の３〜１６本の糸の編み紐である、請求項９に記載の方法。
【請求項３５】
各糸が約２００デニールから約１２００デニールの範囲内のサイズを示す、請求項３４に記載の方法。
【請求項３６】
複合釣り糸が、第１の釣り糸成分と第２の釣り糸成分の撚られた複合糸であり、中立の最終的な撚糸である、請求項９に記載の方法。
【請求項３７】
各糸が約２０デニールから約１２００デニールの範囲内のサイズを示す、請求項３６に記載の方法。
【請求項３８】
（ａ）超高分子量で高テナシティのポリオレフィンフィラメント、及び、（ｂ）膨張したポリ（テトラフルオロエチレン）のフィラメントの３〜１６本の糸の編み構造を有し、各糸が約４０デニールないし約６００デニールの範囲内のサイズを示す、沈降する複合釣り糸におけるテナシティを増大させる方法であって、生ずる伸長された紐編みされた複合釣り糸のテナシティを、伸長前のそのテナシティに対して少なくとも１０％増大させるために十分な条件で、実質的に連続工程で、張力及び加熱の下に紐編みされた複合釣り糸を伸長するステップを含む方法。
【請求項３９】
伸長された紐編みされた複合釣り糸が、約２．５インチ／秒未満の沈降速度を示す、請求項３８に記載の方法。
【請求項４０】
伸長された紐編みされた複合釣り糸が、約２．０インチ／秒未満の沈降速度を示す、請求項３９に記載の方法。